(57)【要約】  熱処理の信頼性に優れ高い靭性及び高い強度、硬度を有する組織として、微細フェライト粒界析出型マルテンサイト組織を有する鋼製品及びその製造方法を提供することを課題とする。  微細なフェライト及びセメンタイトなどの炭化物がネット状に粒界に析出したマルテンサイト組織を有する鋼製品の製造方法は、鋼材又は鋼材の一部を、一次通電による抵抗熱によりＡ3又はＡ1変態点以上に加熱した後、２秒以内の冷却時間をおき、この後二次通電による再加熱を行って温度を連続冷却線図のパーライト析出線以上の温度に上昇又は保持させた後、連続冷却変態に係るＣＣＴ線図のパーライト析出線上を通過し、さらにマルテンサイト変態点を通過して冷却することである。
2012147439.tif 000002
【特許請求の範囲】
【請求項１】
微細なフェライト及びセメンタイトなどの炭化物がネット状に粒界に析出したマルテンサイト組織を有することを特徴とする鋼製品。
【請求項２】
微細なフェライト及びセメンタイトなどの炭化物がネット状に粒界に析出したマルテンサイト組織を鋼材同士の接合部に有することを特徴とする鋼製品。
【請求項３】
鋼材又は鋼材の一部を、一次通電による抵抗熱によりＡ3又はＡ1変態点以上に加熱した後、２秒以内の冷却時間をおき、この後二次通電による再加熱を行って温度を連続冷却線図のパーライト析出線以上の温度に上昇又は保持させた後、冷却曲線が連続冷却変態に係るパーライト析出線上を通過し、さらにマルテンサイト変態点を通過して冷却することを特徴とする請求項１又は２記載の鋼製品の製造方法。
【請求項４】
第一の鋼材と第二の鋼材との接合部を、一次通電による抵抗熱によりＡ3又はＡ1変態点以上に急速加熱して固相拡散接合を行った後、２秒以内の冷却時間をおき、この後上記接合部に二次通電による再加熱を行って温度を連続冷却線図のパーライト析出線以上の温度に上昇又は保持させた後、冷却曲線が連続冷却変態に係るパーライト析出線上を通過し、さらにマルテンサイト変態点を通過して冷却することを特徴とする請求項２記載の鋼製品の製造方法。
【請求項５】
第一の鋼材の孔部内に第二の鋼材を所定の圧力で押圧するとともに、これら両鋼材間に一次通電を行って両鋼材の接合部をＡ3又はＡ1変態点以上に急速加熱し、上記両鋼材の接合部を軟化させて上記第二の鋼材を上記第一の鋼材の孔部に圧入して固相拡散接合を行った後、２秒以内の冷却時間をおき、この後上記接合部に二次通電による再加熱を行って温度を連続冷却線図のパーライト析出線以上の温度に上昇又は保持させた後、冷却曲線が連続冷却変態に係るパーライト析出線上を通過し、さらにマルテンサイト変態点を通過して冷却することを特徴とする請求項２記載の鋼製品の製造方法。
【請求項６】
上記鋼材として、炭素量０．１８〜１．２％の鋼材又は浸炭処理をした鋼材を用いたことを特徴とする請求項３乃至５の何れかに記載の鋼製品の製造方法。
【請求項７】
上記冷却時間を１．５秒以内としたことを特徴とする請求項３乃至６の何れかに記載の鋼製品の製造方法。
【発明の詳細な説明】
【技術分野】
【０００１】
本発明は、微細フェライト及びセメンタイトなどの炭化物粒界析出型マルテンサイト組織を有する鋼製品及びその製造方法に関する。
【背景技術】
【０００２】
従来、マルテンサイト組織を有する鋼材は、靭性が大きく低下するため、焼戻し処理を行い、靭性のある製品として使用することが一般的である。この場合、靭性と強度のどちらを必要とし優先するかで焼戻し処理温度を調整し、これにより用途に応じた性能を有する鋼製品として使用している。【０００３】
したがって、靭性と強度との両方を満足する鋼製品は得られないというのが現在の熱処理の姿である。即ち、従来の熱処理（焼戻し）では、マルテンサイト組織全体をトルースタイト、ソルバイト組織などの微細パーライト組織に変換しマルテンサイト組織を無くしてしまうため、強度が低下することはやむを得ないことであった。【０００４】
例えば特許文献１には、電気抵抗溶接を行ったボールスタッドを、通電加熱により６００〜６５０℃に加熱して通電焼き戻しをすることにより、溶接部の硬さを下げ靭性を付与することが記載されている。
また特許文献２には、ワークを誘導加熱法などで焼入れし、これを焼き戻しステーションに送り、誘導加熱により３００℃程度以下の温度で焼き戻しを行い、ワークの割れなどの製品欠陥を生じにくくすることが記載されている。【０００５】
また、本件出願人は、先に特許文献３において、圧入接合における熱処理方法及びこれによる接合構造を開示した。これは電極などの冶具を用い、圧入接合により第一の鋼材（孔部を穿設）に軸体を固相接合し、さらに焼き鈍し、浸炭などの熱処理を行うものである。
【先行技術文献】
【特許文献】
【０００６】
【特許文献１】特開２００４−２７８６６６
【特許文献２】特開２００８−２２３０５５
【特許文献３】国際公開２００６／０３３３１６
【発明の概要】
【発明が解決しようとする課題】
【０００７】
さて、上記各特許文献１〜３に記載の焼き戻し等の熱処理は、焼入れ組織であるマルテンサイト組織全体をトルースタイト、ソルバイトなどのセメンタイトとフェライトの非常に微細な層状組織（微細パーライト）に変換し、マルテンサイト組織をなくするものである。
このため、従来の熱処理では靭性は回復する一方、強度は低下するという特性を有する
という問題があり、これは一般に知られた熱処理の特徴である。【０００８】
本発明は、上記問題点に鑑みてなされたものであり、熱処理の信頼性に優れ、高い靭性及び高い強度、硬度を有する組織である微細フェライト及びセメンタイトなどの炭化物がネット状に粒界に析出したマルテンサイト組織を有する鋼製品及びその製造方法を提供することを目的とする。
【課題を解決するための手段】
【０００９】
以上の技術的課題を解決するため、本発明に係る鋼製品は、微細なフェライト及びセメンタイトなどの炭化物がそれぞれ塊状になってネット状に粒界に析出したマルテンサイト組織を有する特徴がある。
また、本発明に係る鋼製品は、微細なフェライト及びセメンタイトなどの炭化物がそれぞれ塊状になってネット状に粒界に析出したマルテンサイト組織を鋼材同士の接合部に有するものである。【００１０】
本発明者らは、上記特許文献３に係る抵抗加熱方式の圧入製造方法及び熱処理に関し、さらに種々の実験を重ねているうちに、強度の低下が少なく、むしろ強度が向上し、且つ靭性及び延性に優れた特性を有する鋼製品及びその製造方法を開発するに至った。
この製造方法では、接合条件と接合後の熱処理方法を工夫することによって、従来の熱処理で得られなかった有用な組織を有する鋼製品を得ることができた。【００１１】
即ち上記鋼製品は、マルテンサイト組織を残したまま、微細なフェライト及びセメンタイトなどの炭化物がそれぞれ塊状になってネット状に粒界に析出したマルテンサイト組織を有するという特徴を備えている。
上記炭化物には、Ｆｅ３Ｃ（セメンタイト）だけでなく、Ｆｅ２０Ｃ９、Ｆｅ７Ｃ３、Ｆｅ５Ｃ２、等が含まれる。
この組織は、後述する鋼製品の接合部の組織写真に見られるように、非常に延性に富むフェライト、そして少量のセメンタイトなどの炭化物の析出物が結晶粒界に塊状となってネット状に析出した組織、これらの析出物に囲まれたマルテンサイト組織よって構成されている。【００１２】
本発明に係る鋼製品は、フェライト及びセメンタイトなどの炭化物がネット状に、かつそれぞれが塊状に析出した金属組織を有していることが大きな特徴である。このような金属組織は、従来知られていたパーライトのようにフェライトと炭化物がサンドイッチ状に層状構造を形成しているものとは異質である。【００１３】
このネット状析出物には脆いセメンタイトのような炭化物が少なく、また生地にはマルテンサイトがそのまま存在している。このため、上記鋼製品の組織は強度（接合強度）、延性及び靭性を兼ね備えたものとなっている。
なお、一般にはマルテンサイトの粒界に硬く脆いセメンタイトがネット状に析出した組織が知られているが、セメンタイトは延性が殆どないため、このような組織を持つものは割れが発生し易く、強度を要求される部材には用いられない。【００１４】
本発明に係る鋼製品の製造方法は、鋼材又は鋼材の一部をＡ3又はＡ1変態点以上に加熱（急速）して、鋼材組織をオーステナイト組織に変化させた後、急速冷却をする。この冷却時に、冷却速度を制御することにより、鋼材の連続冷却線図（ＣＣＴ線図：Continuous Cooling Transformation diagram）において、冷却曲線が連続冷却変態に係るパーライト析出線（Ｐｓ線）上を通過するように調整し、さらにマルテンサイト変態点を通過して冷却することである。この冷却速度を制御する方法として、本発明では再加熱の手段を採用する。【００１５】
鋼材の冷却過程において、通常は最初に微細パーライト（フェライトとセメンタイトの層状組織）が析出する。本発明に係る冷却過程においても、微細フェライトとセメンタイトなどの炭化物がオーステナイト粒界に析出するが、これは層状ではなく、それぞれ塊状になってネット状に析出しており、これは上記通常のものとは非常に大きな違いである。【００１６】
この後冷却が進行するに伴って、素地全体（未変態部）がマルテンサイト変態によってマルテンサイトに変化する。このような冷却過程を経ることによって、マルテンサイトの粒界にネット状の析出物が存在する本発明に係る鋼製品の組織が得られる。
この鋼製品の製造プロセスでは、一次通電による拡散接合後の焼戻し処理工程は必要ではなく、特に焼戻し工程を追加しないで、強度と靭性を有する材質を得ることができることも本発明の製造方法の優れた特徴の一つである。【００１７】
また、本発明に係る鋼製品の製造方法は電気抵抗加熱を用いる方法であり、鋼材又は鋼材の一部を、オーステナイト組織にするために一次通電による抵抗熱によりＡ3又はＡ1変態点以上に加熱（急速）した後、２秒以内の冷却時間をおき、この後二次通電による再加熱を行って温度を連続冷却線図のパーライト析出線以上の温度に上昇又は保持させ、つまりオーステナイトからマルテンサイトに至る変態過程において、鋼材の温度を（急速に）上昇させた後、冷却し、この冷却時に、冷却曲線が連続冷却変態に係るＣＣＴ線図のパーライト析出線上を通過し、さらにマルテンサイトの変態点を通過して冷却することである。【００１８】
上記一次通電は金属組織をオーステナイト組織にするものであり、二次通電は、冷却曲線がＰｓ線を通過するように金属組織の冷却を遅らせるための通電であり、この二次通電により、上記オーステナイト組織を微細フェライトとセメンタイト等の炭化物がネット状に析出した組織に変化させる。【００１９】
上記冷却時間２秒以内については、この時間が長い（但し２秒以下）と、鋼製品はＰｓ線を通過しないでＰｓ線を避け、このＰｓ線の短時間側（左側）を通り、Ｐｓ線近傍或いはこれ以下の温度に冷却されるので、この場合には、二次通電により一旦Ｐｓ線以上の温度に再加熱し、冷却曲線を時間軸長時間側方向に移動（冷却の遅延）させ、冷却曲線がＰｓ線を通過するようにする。
また、上記冷却時間が短い（但し２秒以下）と、冷却曲線がＰｓ線温度以上にあるので、Ｐｓ線を通過するように再加熱して冷却曲線を時間軸方向に移動（冷却の遅延）させ、冷却曲線がＰｓ線を通過するようにする。
なお、上記冷却時間が２秒を越えると、金属組織の温度が下がり過ぎ、このため二次通電による再加熱によっても、冷却曲線がＰｓ線を通過するように操作するのが困難となる。【００２０】
このような組織を得る方法として、上記電気抵抗熱を用いる方法以外に、高周波誘導加熱を用いる方法がある。これは、高周波電源に接続されたコイルの中に上記鋼材を配置し、誘導加熱により鋼材をＡ3又はＡ1変態点以上に加熱（急速）した後、２秒以内の冷却時間をおき、この後誘導加熱を行って温度を連続冷却線図のパーライト析出線以上の温度に上昇又は保持させた後、冷却曲線が連続冷却変態に係るパーライト析出線上を通過し、さらにマルテンサイトの変態点を通過して冷却することである。【００２１】
また、電子ビーム加熱を用いる方法があり、これは真空中において、発射（収束）された電子ビームを上記鋼材に照射し、鋼材をＡ3又はＡ1変態点以上に加熱（急速）した後、２秒以内の冷却時間をおき、この後再度電子ビームを照射して温度を連続冷却線図のパーライト析出線以上の温度に上昇又は保持させた後、冷却曲線が連続冷却変態に係るパーライト析出線上を通過し、さらにマルテンサイトの変態点を通過して冷却することである。【００２２】
また、本発明に係る鋼製品の製造方法は、第一の鋼材４と第二の鋼材６との接合部２を、一次通電による抵抗熱によりＡ3又はＡ1変態点以上に加熱（急速）して固相拡散接合を行った後、２秒以内の冷却時間をおき、この後上記接合部に二次通電による再加熱を行って、温度を連続冷却線図のパーライト析出線以上の温度に上昇又は保持させ、オーステナイトからマルテンサイトに至る変態過程において、鋼材の温度を（急速に）上昇（又は保持）させた後冷却し、この冷却時に、冷却曲線が連続冷却変態に係るパーライト析出線（Ｐｓ線）上を通過し、さらにマルテンサイトの変態点を通過して冷却することである。
これから、上記一次通電は拡散接合を行うための通電であり、かつ接合部の金属組織をオーステナイト組織にするための通電といえる。また上記二次通電により、冷却曲線がＰｓ線を通過し、この二次通電によりオーステナイト組織がフェライト等の炭化物がネット状に析出した組織に変化する。【００２３】
また、本発明に係る鋼製品の製造方法は、第一の鋼材４の孔部５内に第二の鋼材６を所定の圧力で押圧するとともに、これら両鋼材間に一次通電を行って両鋼材の接合部２をＡ3又はＡ1変態点以上に加熱（急速）し、上記両鋼材の接合部２を軟化させて上記第二の鋼材６を上記第一の鋼材４の孔部５に圧入して固相拡散接合を行った後、２秒以内の冷却時間をおき、この後上記接合部２に二次通電による再加熱を行って、温度を連続冷却線図のパーライト析出線以上の温度に上昇又は保持させ、オーステナイトからマルテンサイトに至る変態過程において、鋼材の温度を（急速に）上昇（又は保持）させた後冷却し、この冷却時に、冷却曲線が連続冷却変態に係るパーライト析出線上を通過し、さらにマルテンサイトの変態点を通過して冷却することである。【００２４】
本発明に係る鋼製品の製造方法は、上記鋼材として、炭素量０．１８〜１．２％（好ましくは０．３２〜０．９％）の鋼材又は浸炭処理、浸炭浸窒処理をした鋼材を用いたことである。なお、このような炭素量等の鋼材は、上記第一の鋼材及び第二の鋼材の一方又は双方に用いる。【００２５】
また、本発明に係る鋼製品の製造方法は、上記冷却時間を好ましくは１．５秒以内としたことである。
【発明の効果】
【００２６】
本発明に係る鋼製品によれば、微細なフェライト及びセメンタイトなどの炭化物がそれぞれ塊状にネット状に粒界に析出したマルテンサイト組織を有するものであり、また、上記組織を鋼材同士の接合部に有するものとしたから、熱処理の信頼性に優れ高い靭性及び高い強度、硬度を有する組織が得られるという効果がある。【００２７】
また、本発明に係る鋼製品の製造方法によれば、鋼材、鋼材の一部、又は第一の鋼材と第二の鋼材の接合部に、微細なフェライト及びセメンタイトなどの炭化物がそれぞれ塊状にネット状に粒界に析出したマルテンサイト組織が生成されることから、熱処理の信頼性に優れ高い靭性及び高い強度、硬度を有する組織が得られるという効果がある。
【図面の簡単な説明】
【００２８】
【図１】実施の形態に係り、製造中の鋼製品の接合状態を示す図である。
【図２】実施の形態に係り、鋼材を電極に保持させた状態を示す図である。
【図３】実施の形態に係り、製造装置における電極機構の系統図である。
【図４】（ａ）は鋼製品（二次通電熱処理有り）の接合部（右側が第一の鋼材（浸炭処理鋼）側、左側が第二の鋼材（Ｓ２０Ｃ）側）における組織写真であり、(ｂ)は(ａ)の一部（枠内）を拡大したものである。
【図５】（ａ）は図４の組織写真の一部（第一の鋼材（浸炭処理鋼）側）を抽出したものであり、(ｂ)は(ａ)の走査型電子顕微鏡写真（ＳＥＭ写真）である。
【図６】図５の組織の電子線マイクロアナライザー写真（ＥＰＭＡ写真）であり、ＦＥ−ＥＰＭＡによる炭素のマッピング結果を示す。（Ｃ（炭素）の元素分析をして濃度分布状態を表示）。（元写真はカラーであるが、ここではモノクロ化して組織の説明を補足した。）
【図７】（ａ）は鋼製品（二次通電熱処理無し）の接合部（右側が第一の鋼材（浸炭処理鋼）側、左側が第二の鋼材（Ｓ２０Ｃ）側）における組織写真であり、(ｂ)は(ａ)の一部（枠内）を拡大したものである。
【図８】鋼材の接合部から約０．５ｍｍ離れた部位の温度を熱電対で測定した結果を示すグラフである。
【図９】実施の形態に係り、鋼製品の製造工程における鋼材の連続冷却線図（ＣＣＴ線図）を示したものである。
【図１０】鋼製品の接合部の組織写真を示すもので、（ａ）（ｂ）は第二の製造方法、（ｃ）は第一の製造方法によるものである。
【図１１】鋼製品（二次通電の有無）における硬度の分布（接合部近傍）を示すグラフである。
【図１２】第一の製造方法における冷却時間について、せん断剥離強度に及ぼす冷却時間の影響に関し、冷却時間を変化させた場合の鋼製品のせん断剥離強度と冷却時間との関係をグラフに示したものである。
【図１３】二次通電の有無が炭素量によってどのような影響を与えるかを調べるため、第二の鋼材にＳ３５Ｃ、及びＳ４５Ｃを用いて製造した鋼製品の接合部近傍の組織写真を示したものである。
【図１４】図６のネット状析出物について画像処理を行った結果（画像処理写真）を示す図であり、（ａ）は、炭素量が少ない部分（図６で「フェライト」と矢示）を抽出した画像、（ｂ）は、炭素量が多い部分（図６で「炭化物」と矢示）を抽出した画像を示す。（元の写真はカラー表示で抽出し区別しているが、ここではモノクロ化して該当箇所を○で囲んで区別した。）
【発明を実施するための形態】
【００２９】
以下、本発明に係る実施の形態を図面に基づいて説明する。
図１は、実施の形態に係り、微細フェライト及びセメンタイトなどの炭化物粒界析出型マルテンサイト組織を鋼材同士の接合部２に有する鋼製品１及びその製造状態（終了時）を示したものである。また図２は、上記鋼製品を製造する途中の状態を示したものである。
上記鋼製品１は、板状（プレート）の第一の鋼材４、及びこの第一の鋼材４の孔部５に接合される軸状（シャフト）の第二の鋼材６からなる。
【００３０】
上記第一の鋼材４は所定の厚さを有し、この第一の鋼材４に設けられた孔部５は断面の直径が一定の円形であり、第一の鋼材４の板面から垂直方向に孔部５の内壁面部が形成されている。
ここでは、第一の鋼材４の板厚を３．２ｍｍとし、孔部５の内径を１１．１５ｍｍとしている。この第一の鋼材４の板厚は、１ｍｍ以上が適当であるが、板厚の上限は孔部５の内径（第二の鋼材６の太さ）或いは電源トランス１２の容量などに依存する。
【００３１】
上記第二の鋼材６は断面が一定の円柱状（又は円筒状）であり、平坦な上面部及び下面部を有している。また、第二の鋼材６の下面部の周囲は角部が切除されて面取部２６が形成されている。
ここでは第二の鋼材６は、外径が１１．５５ｍｍである。この第二の鋼材６の外径は、第一の鋼材４の板厚の２倍以上が適当である。
【００３２】
上記第二の鋼材６の挿入部分２５の外径（直径）は、第一の鋼材４の孔部５の内径より僅かに大きく、圧入代はこれらの差となる。この圧入代により、第二の鋼材６の挿入部分２５の外周部位が、第一の鋼材４の孔部５の内壁面部と接して擦られて接合界面を形成し、全周に及ぶ圧入接合が行われる。この時、接合部は全周でなく、複数個の部分接合で構成される圧入接合でもよい。また、第一の鋼材４の孔部５の上縁部、及び第二の鋼材６の下面部の縁部の何れか或いは両方に面取り加工を施している。
【００３３】
圧入の条件として所定の圧入代（ｄ）と、圧入深さ（ｈ）を設定する。この圧入代（ｄ）は直径に対するものであり、ここでｄ＝第二の鋼材６の外径（Ｄ２）−第一の鋼材４の孔部５の内径（Ｄ１）となる。また、圧入深さ（ｈ）はｈ＝第二の鋼材６の挿入部分の圧入(侵入)の深さとなる。
【００３４】
この実施の形態では、圧入代（ｄ）は、０．４ｍｍ（１１．５５−１１．１５ｍｍ）としている。圧入代は、圧入が可能な範囲であれば良い。圧入代の範囲は０．１ｍｍ〜０．７ｍｍが実用的であるが、０．３ｍｍ〜０．５ｍｍの範囲であればバリも少なくまた高い強度も得られて良好である。
また、圧入深さ（又は第一の鋼材の板厚）は１ｍｍ〜６ｍｍの範囲が実用的で良好であり、孔部５の内径（略第二の鋼材６の外径）は４ｍｍ〜５０ｍｍの範囲が電源の容量等からして好ましい。
【００３５】
他に、上記第一の鋼材４に替えて、孔部５が垂直方向に穿設された鋼材（直方体等種々の形状）を用いることができる。第二の鋼材６は平坦な上面部及び下面部を有しているのが好ましいが、第二の鋼材の下面部（挿入部分）は、第一の鋼材の接合予定部（孔部）の面形状に合わせた曲面形状をしていても良く、上面部も通電ができる形状であれば、平面以外の形状でも良い。
【００３６】
また上記第二の鋼材６（挿入部分）は、上記孔部５とは断面を相似形状とした場合には全周が接合される形態となるが、相似形状としない第二の鋼材を採用することも可能である。この場合、第二の鋼材として例えば断面多角形状（角部が円弧状の四角形等）のものを用い、第一の鋼材との接合部は全周でなく、複数個の部分接合で構成される形態としてもよい。
何れにしても、第一の鋼材４の孔部５と第二の鋼材６との間（全周或いは一部）に上記圧入代は必要である。
【００３７】
図３は、上記鋼製品の製造装置の系統図を示したものである。
上記製造装置は、受け電極９、この受け電極９を保持する下部プラテン１１、加圧電極８、この加圧電極８を保持する上部プラテン１０、電源供給用の電源トランス１２（ＴＲ）、及び電極に対して電源の供給遮断等の制御を行うサイリスタ１４（ＳＣＲ）等を有している。また、上記製造装置は他に、位置決め機構及び加圧機構（図示せず）などを有している。
上記受け電極９及び加圧電極８は、何れもクローム銅製であり、また上記下部プラテン１１及び上部プラテン１０は何れも真鍮製である。
【００３８】
上記受け電極９は、円柱形状で、上面部３０の中央には所定の深さの円形の穴部３２（或いは貫通孔部）が形成されている。この穴部３２は、上記第二の鋼材６を上記第一の鋼材４に圧入接合したときに、第一の鋼材４の孔部５の周辺が圧入方向に変形するのでこの逃げを形成するために設けたものである。
上記穴部３２の穴の大きさ（Ｄ：直径）は、第二の鋼材６よりも少し大きく形成する。これは、第二の鋼材６が受け電極９の穴部３２に接触しないようにするためである。また、穴部３２の穴の大きさ（Ｄ：直径）は、上記第一の鋼材４の孔部５の内径より少し大きめとするのが望ましい。
【００３９】
また上記受け電極９の内部には、冷却水が通過する冷却回路３４が形成されている。この冷却回路３４は、受け電極９を上から見た場合に、上記穴部３２を囲む状態でコの字状に形成され、また受け電極９の上下間の上部寄りの位置に水平状に形成されている。
【００４０】
上記下部プラテン１１は、上面部に受け電極９を載置し保持する保持部４０、及びこの保持部４０から延設される導通部４２を有している。この導通部４２は、電源トランス１２の出力端子と電気的に接続されている。また、保持部４０の下面部は製造装置の支持部に載置固定されている。
そして、この下部プラテン１１の内部には、冷却水が通過する冷却回路４４が形成されている。この冷却回路４４は、導通部４２から保持部４０に至り、この保持部４０をコの字状に廻って導通部４２に戻る形状に形成されている。この下部プラテン１１は、受け電極９の冷却にも寄与する。
【００４１】
上記加圧電極８は、円柱形状であり、下面部の中央には所定の深さの円形の保持穴部４６が形成されている。
また、加圧電極８の内部には、冷却水が通過する冷却回路４８が形成されている。この冷却回路４８は、加圧電極８を上から見た場合に、上記保持穴部４６を囲む状態でコの字状に形成され、また加圧電極８の上下間の中央部に水平状に形成されている。この加圧電極８の保持穴部４６は、上記第二の鋼材６を保持する。
【００４２】
上記上部プラテン１０は、下面部に加圧電極８を取り付ける加圧保持部５０、及びこの加圧保持部５０から延設される導通部５２を有している。この導通部５２は、電源トランス１２の出力端子と電気的に接続されている。
また上部プラテン１０の内部には、冷却水が通過する冷却回路５４が形成されている。この冷却回路５４は、導通部５２から加圧保持部５０に至り、この加圧保持部５０をコの字状に廻って導通部５２に戻る形状に形成されている。この上部プラテン１０は、加圧電極８の冷却にも寄与する。
【００４３】
また、加圧保持部５０の上面部は、製造装置のプレス機構（油圧式など）のアクチュエータ部に固定されており、このアクチュエータ部は制御部からの指示で加圧保持部５０を上下に移動させ、一定の加圧力を伴って降下移動する。
【００４４】
さて、上記各冷却回路は、直列に連結され、給水装置から給水バルブ５６を通過した冷却水は、順に加圧電極８の冷却回路４８、上部プラテン１０の冷却回路５４、受け電極９の冷却回路３４、及び下部プラテン１１の冷却回路４４を通過して各部を冷却し、排水バルブ５８を通過して排水される。また、電源トランス１２及びサイリスタ１４についても、上記冷却水が内部に形成された冷却回路を通過して各部を冷却する。
【００４５】
上記通電に用いる電源は、直流、交流、或いは大容量のコンデンサーを利用した直流電流等を用いることができる。また、制御部（図示せず）からの制御により、上記プレス機構の加圧力の加減調整、電源トランス１２からの受け電極９及び加圧電極８に対する通電の開始停止制御（サイリスタ１４による）、及び冷却回路の冷却水の流量の調節及び開閉制御等を行うことができる。
【００４６】
ここで、上記製造装置を用いた鋼製品１の製造方法に関し、その工程を説明する。
先ず、上記鋼製品の製造用鋼材には、第一の鋼材４の材料として浸炭処理をした鋼材を、また第二の鋼材６の材料として炭素鋼（Ｓ２０Ｃ）を用いる。
【００４７】
製造に際しては、予め製造装置（制御部）に対して接合条件を設定する。この接合条件として、加圧力、加圧時間、一次及び二次通電による加熱時間、一次及び二次通電電流値、冷却時間及び電流の通電パターンなどがある。
この実施の形態では、上記加圧力を９．０ｋＮとしている。この加圧力は、通電前に加圧したとき圧入が生じない加圧力を最大とし、また通電開始直後に短絡による火花放電を起さない加圧力を最小とする。このため、最適な加圧力は上記最大の加圧力の６０％〜９０％が適切である。
【００４８】
また、ここでは上記一次通電による加熱時間を０．２５秒、一次通電電流値を２２ｋＡ、二次通電による加熱時間を０．２秒、二次通電電流値を１５ｋＡとし、また一次通電停止後から二次通電開始までの冷却時間を０．２秒に設定している。
製造工程の開始前に、制御部からの指示に基づき給水バルブ５６及び排水バルブ５８を開いて給水装置から各冷却回路に送る冷却水の給水を開始する。
【００４９】
そして、図２に示すように、各電極に、それぞれ第一の鋼材４と第二の鋼材６を保持させる。受け電極９に対しては、その上面部３０に第一の鋼材４を載置する。このとき、受け電極９の穴部３２の中心に、第一の鋼材４の孔部５の中心が位置するように位置決めをして配置する。この際、第一の鋼材４が所定の位置に収まるよう、位置決め部材などを用いてもよい。
【００５０】
また、加圧電極８には第二の鋼材６を保持させる。この第二の鋼材６を、加圧電極８の保持穴部４６に差し込み物理的に狭持保持させる。このように、保持穴部４６で第二の鋼材６を狭持することで、第二の鋼材６自体の電気抵抗の影響を軽減する。
【００５１】
次に、プレス機構による加圧の工程により、第二の鋼材６は、加圧電極８に保持された状態で上部プラテン１０により所定の位置決め位置に移動させる。そして、プレス機構は上部プラテン１０を押圧し、加圧電極８に保持された第二の鋼材６を加圧力とともに降下させ、やがて第二の鋼材６は第一の鋼材４の孔部５と係合し、第二の鋼材６は第一の鋼材４の孔部５に対して一定の加圧力を伴った状態が維持される。
【００５２】
そして、制御部からの指示により、サイリスタ１４が作動（電源供給）し加圧電極８と受け電極９間に一次通電が開始される。これにより、第二の鋼材６と第一の鋼材４の孔部５との接合部２に大容量の電流が流れ、電気抵抗熱の発生とともに接合部２が軟化し第二の鋼材６の圧入が開始され、第二の鋼材６の挿入部２５が第一の鋼材４の孔部５内を降下移動する。
【００５３】
この場合、第二の鋼材６が第一の鋼材４の孔部５に圧入され、このとき両鋼材の接合界面にしごきの作用が生じ圧入接合が行われ、第一の鋼材４に第二の鋼材６を接合した接合品（製造途中の鋼製品）が得られる。これは、上記接合界面には第一の鋼材４と第二の鋼材６との各壁面同士の間が滑り方向の移動によりしごかれ、これにより表面の不純物質層が削られて表面が清浄化され、この清浄な組織に固相状態の拡散接合（固相拡散接合）が行われる。
【００５４】
上記製造方法では、上述したように一定の加圧力による圧入接合が行われ、瞬時に接合部が発熱され短時間で第二の鋼材６の先端部は第一の鋼材４の孔部５に圧入され接合を完了する。
【００５５】
上記圧入時は、一次通電により第一の鋼材４の孔部５と第二の鋼材６との接合部２は高温となる。一次通電停止後は、第一の鋼材と第二の鋼材との接合部２は冷却される。上記一次通電の停止後、接合品の状態はそのままとし上記冷却時間をおいて直ぐに二次通電による熱処理を行う。
ここで、一次通電の停止は圧入接合の終了と同時期であり、一次通電は上記拡散接合に要する通電であり、この一次通電による拡散接合終了後の通電が二次通電となる。
【００５６】
上記二次通電の通電停止後は、接合品をそのまま空冷して鋼製品を得る。
このように上記実施形態に係る鋼製品の製造方法（ここでは「第一の製造方法」という。）は、第一の鋼材４の孔部内５に第二の鋼材６を所定の圧力で押圧するとともに、これら両鋼材間に一次通電を行って両鋼材の接合部２の組織をオーステナイト化するためにＡ3又はＡ1変態点以上の温度に急速加熱し、上記両鋼材の接合部２を軟化させて上記第二の鋼材６を上記第一の鋼材４の孔部５に圧入して固相拡散接合を行った後、０．２秒の冷却時間をおき、この後上記接合部２に二次通電を行って温度を連続冷却線図（図９）のパーライト析出線（Ｐｓ線）以上の温度に急速に上昇させた後、空冷することである。
この空冷時に、冷却曲線が連続冷却変態に係るＰｓ線上を通過し、さらにマルテンサイトの変態点（Ｍｓ線）を通過して冷却する。
【００５７】
また、二次通電による熱処理を行った上記第一の製造方法の他に、比較のため、ここでは別途二次通電を行わない製造方法（ここでは「第二の製造方法」という。）により鋼製品１を製造した。この、第二の製造方法における製造条件（二次通電を除く）、材料等は全て二次通電を行った第一の製造方法と同じである。
この二次通電を行わない製造工程では、一次通電の停止後は、接合品（製造途中の鋼製品）はそのまま冷却する。そして、加圧機構による加圧を除荷し、さらに鋼製品を各電極から取り外す。
【００５８】
図４(ａ)(ｂ)及び図５(ａ)(ｂ)は、上記第一の製造方法（二次通電による熱処理）により得られた鋼製品の接合部（近傍）の組織写真である。
図４(ｂ)は図４(ａ)の一部（枠内）を拡大したものであり、図中、左寄りに見られる境界（接合部２）から右側が第一の鋼材４（浸炭処理をしたプレート材）の部分、左側が第二の鋼材６（Ｓ２０Ｃの軸体）の部分である。図５（ａ）は、図４（ｂ）の内で第一の鋼材４の部分を示したものであり、図５（ｂ）は図５（ａ）のＳＥＭ写真である。
【００５９】
ここで、上記鋼製品１の組織写真によれば、第一の鋼材４の組織は、マルテンサイト組織を残したまま、微細なフェライト及びセメンタイトなどの炭化物がそれぞれ塊状にネット状に粒界に析出したマルテンサイト組織からなる鋼組織（ここでは「フェライト及び炭化物析出組織」という。）を有している点が特徴的である。
【００６０】
図６は、上記図５に表された組織のＥＰＭＡ写真（元はカラー写真）であり、ＦＥ−ＥＰＭＡによる炭素濃度分布のマッピング結果を示したものである。この写真において、炭素量が少ない部分は「フェライト」と矢示表示した黒い部分（以下「フェライト部」という）、多い部分は「炭化物」と矢示（元は赤）表示した部分（以下「炭化物部」という。）である。
【００６１】
ここで、上記図５の組織の材料は鋼材を浸炭処理したものであるから、この組織は鉄と炭素の化合物でありその他の元素は微量である。
図６に示されるネット状の析出物は、オーステナイト粒界にフェライトと鉄炭化物が析出したものであり、炭素が多く存在する「炭化物部」と、炭素が存在しない部分「フェライト部」に分かれたものである。このため上記「フェライト部」は、マルテンサイトが分解して生じたフェライトからなる組織である。
【００６２】
また、この図６の写真でわかるように、ネット状組織を構成している部分は大部分が黒く炭素が検出されていないフェライトと炭素濃度が高いセメンタイトなどの炭化物でそれぞれ塊状に構成され、特にフェライトによる組織が大部分を占めていることがわかる。さらに従来知られていたパーライトのようにフェライトと炭化物がサンドイッチ状に層状構造を形成していないことも示されている。ネット状析出物に囲まれた灰色のまだら部分がマルテンサイト組織である。
【００６３】
上記図６の写真で「炭化物部」がセメンタイトなどの炭化物であることを証明するため、このＥＰＭＡのデータを用いて解析を行った。この写真によれば、黒色部で表示されるフェライト部の画面全体に占める面積は５．０％、炭化物部で表示される炭化物と推定する部分の画面全体に占める面積は１．１％である。この結果を用いて炭化物部の炭素濃度を解析すると炭素濃度は約８％であった。この数値からこの部分の析出物はグラファイトではなく、セメンタイトなどの鉄炭化物であることが特定できた。なお、上記ＥＰＭＡの面分析データの解析は第三者機関により行った。
【００６４】
図１４（ａ）（ｂ）は、上記図６のネット状析出物について画像処理を行った結果を示すものである。同図（ａ）は、上記炭素が存在しない「フェライト部」を抽出（○で囲んだ部分）した画像、同図（ｂ）は、上記炭素が多く存在する「炭化物部」を抽出（○で囲んだ部分）した画像をそれぞれ示している。
この分析結果からも、面積率は上記「フェライト部」が５．０％、上記「炭化物部」が１．１％であることが判明した。
ここで、上記図５の浸炭処理をした材料の炭素濃度は共析鋼濃度と略同じ７．７％であり、この炭素が全量「炭化物部」に移動したと考えられるから、この「炭化物部」の炭素濃度は上記のように約８％である。この炭素濃度の値は、Ｆｅ３Ｃなどの鉄カーバイト（鉄炭化物）と同じであり、このため「炭化物部」は鉄炭化物が析出された組織である。
【００６５】
したがって、上記鋼製品１の接合部は、図５（ｂ）に見られるように、析出物の大部分は靭性、延性に富むフェライト組織であって、脆い炭化物の析出物は少なく、かつ板状ではなく、塊状に析出し、割れなどの起因になりにくい形状を有していることもわかる。また素地はマルテンサイト組織がそのまま存在している。
【００６６】
このように、上記鋼製品１の接合部近傍（１．０ｍｍ以下）の組織は、マルテンサイトの存在により強度が維持され、粒界への微細フェライトの析出により、歪み及び応力が緩和され靭性及び延性が回復し、この組織は相反する性能を両立させるものである。
通常の焼戻し組織では、マルテンサイト組織全体を再加熱によりトルースタイト、ソルバイトなどの微細パーライト組織に変換させたものであり、マルテンサイトを無くしてしまっているため、延性が回復しているが、強度は低下する。
【００６７】
なお、図４（ａ）(ｂ)に示す第二の鋼材６の部分は、上記微細フェライトなどが粒界に析出した組織は少ないが、本発明の組織を薄く有していることがわかる。これは、第一の鋼材４として炭素量の少ない炭素鋼Ｓ２０Ｃ（炭素量０．２％）を用いているためである。
【００６８】
図７（ａ）（ｂ）は、上記第二の製造方法により得られた鋼製品の接合部における組織写真である。この組織は、フェライト及び炭化物析出組織は見られず、殆どが焼入れによるマルテンサイト組織であり、これは硬くて脆いものである。
【００６９】
ここで、上記第一の製造方法に係り、上記一次通電及び二次通電に伴う上記鋼製品１の製造過程における鋼材の接合部近傍の温度の変化、及びこれに基づく鋼材の連続冷却線図について説明する。
図８は、上記鋼材の接合部から約０．５ｍｍ離れた部位の温度を熱電対で測定した結果の一例を示したものである。なお、ここでの測定条件は、一次通電は２２ｋＡ×０．２５秒、二次通電は２２ｋＡ×０．２５秒であり、また冷却時間は０．５秒である。
接合部の寸法
第一の鋼材  板厚：３．２ｍｍ  穴径：１７．２ｍｍ  材質：浸炭処理鋼
第二の鋼材  外径：１７．５ｍｍ  内径：１０．７ｍｍ  材質：炭素鋼（Ｓ２０Ｃ）
なお、一次通電及び二次通電の各電流を流している時間は、ノイズ等の発生により、熱電対による温度の測定はできない。このため、一次通電、及び二次通電の停止直後から熱電対による温度測定を開始した。
【００７０】
図８において、点線は一次通電のみの場合の接合部の温度の変化を示したものである。また、実線は一時通電、冷却時間及び二次通電を行った場合の温度の変化を示したものである。これから、一次通電により接合部の温度は８００℃を越えており、また二次通電による接合部の温度は７００℃近くに達している。
なお、加熱時間が短時間であるため、上記熱電対による温度測定が実際の温度に十分に追随できなかったと思われ、実際にはより高めの温度であったことが推測できる。
【００７１】
図９は共析鋼のＣＣＴ線図であり、Ｐｓ線は、オーステナイト状態に加熱された鋼製品を連続冷却したときに、オーステナイトの粒界にパーライトが最初に析出する温度を示したものであり、Ｐｆ線はパーライトの析出が終了する温度を示した線である。パーライトはＰｓ線とＰｆ線の間の温度で析出し、Ｐｆ線を越えるとパーライトの析出が終了する。したがって、本発明における微細なフェライト及びセメンタイトなどの炭化物の析出はこの線の間の温度領域で生じる。上記第一の製造方法（二次通電あり）、第二の製造方法（二次通電なし）及び冷却速度を遅くした第三の製造方法による鋼製品１の製造過程における鋼材の連続冷却線を図９に書き加えた。
ここで、冷却曲線（Ａ）は第一の方法を、冷却曲線（Ｂ）は第二の方法を、冷却曲線（Ｃ）は第三の方法の時の冷却状態を示している。なおこの冷却曲線は接合部から約０．５ｍｍ離れた位置で、熱電対を用いて測定した温度データであり、接合時における鋼製品（接合部近傍）の発熱・冷却の遷移を示している。
【００７２】
上記製造過程において、圧入接合後に二次通電を行なうことは、鋼製品１の接合部２の冷却曲線（Ａ）は発熱及び冷却の単一のサイクルではなく、発熱及び冷却のサイクルを二度繰り返すことになる。
これにより上記冷却曲線（Ａ）は、一次通電による加熱温度からそのまま冷却されるのではなく、二次通電により再度温度が上昇することになる。この二次通電による冷却曲線の上昇により、その後の冷却曲線（Ａ）は同図に示されるような冷却経路をたどり、さらに冷却曲線はＰｓ線を通過しそのまま降下する。
【００７３】
この冷却曲線（Ａ）の経路において、オーステナイトに変態した組織は上記Ｐｓ線を通過した点でパーライトとではなく、微細なフェライト及びセメンタイトなどの炭化物を粒界に析出させ、さらに温度が低下し、Ｍｓ線上を通過した点で、残りのオーステナイトはマルテンサイト変態を生じマルテンサイトに変化する。
【００７４】
従来の連続冷却線図では、上記冷却曲線がＰｓ線を通過した時、フェライトが最初に析出し、次いで微細パーライトが析出するという事例があるが、この実施の形態に係る鋼製品のように、マルテンサイト粒界にフェライトに炭化物を含む析出物が生成される事例は見かけない。
【００７５】
また図９にも示すように、上記二次通電による熱処理を行なわない場合には、冷却曲線（Ｂ）はそのまま下降し上記Ｐｓ線上を通過することはなく、Ｍｓ線に至る。この場合、上記図７（ａ）（ｂ）にも示すように上記フェライト及び炭化物析出組織は析出しないですべてがマルテンサイト組織になる。
【００７６】
上記鋼製品１の製造過程では、一次通電後、０．２秒の冷却時間後に二次通電による熱処理を行っており、この二次通電により、冷却曲線（Ａ）が時間軸方向（右方向）へ移動しＰｓ線を通過する曲線を描くことになる。
しかし、上記一次通電後の冷却時間が長いと、冷却曲線（Ｄ）のように、二次通電を行っても温度の上昇は低く、Ｐｓ線を通過する曲線を描くことにならないため、この場合の冷却曲線は、二次通電のない形状とあまり変わりない。
【００７７】
このように上記鋼製品（鋼材）の熱処理として、一次通電後に二次通電を行うことにより、冷却曲線（Ａ）が時間軸方向（右方向）へ移動しＰｓ線を通過し、上記フェライト及び炭化物析出組織が析出するマルテンサイト組織が生成する。
また上記鋼製品（鋼材）に対する上記二次通電は、冷却曲線を上記移動させるものであるから、この二次曲線は１回或いは複数回行なってもよいと考えられ、或いは上記二次通電に代えて、冷却曲線（Ｃ）のように一次通電後の冷却の速度を少し緩やかに制御し、冷却曲線を時間軸方向へ移動させればＰｓ線を通過し、上記フェライト及び炭化物析出組織が析出されることになる。
【００７８】
この発明を特定する事項として、従来のパーライト析出線（Ｐｓ線）という言葉を敢えて用いたのは、本発明においてもＰｓ線でフェライトと炭化物が析出する点では従来と同じであり、本発明では析出が塊状である一方、従来では層状に析出するという析出形状の違いのみにあるからである。詳細に調査すれば、本発明のＰｓ線と従来のＰｓ線では多少の違いが出てくると思われるが、本質的な問題はないと判断されるため、従来のＰｓ線を用いた。
【００７９】
ここで、上記鋼製品１の靭性及び強度について検証するため、せん断剥離強度試験及び組織写真による検証を行ったのでその結果について説明する。このせん断剥離試験は上記鋼製品の接合方向（第一の鋼材４の孔部に第二の鋼材６を圧入する方向）と逆方向に負荷を加えて第二の鋼材６を剥離させる押し込み剥離試験によるものである。
この試験は、比較のため、上記第一の製造方法により製造された鋼製品と、上記第二の製造方法による二次通電を行わない鋼製品について行った。
【００８０】
試験条件は以下の通りである。
接合部の寸法
第一の鋼材  板厚：３．２ｍｍ  穴径：１７．２ｍｍ  材質：浸炭処理鋼
第二の鋼材  外径：１７．５ｍｍ  内径：１０．７ｍｍ（中空軸のみ）
材質：炭素鋼（Ｓ２０Ｃ）
接合条件      一次通電：２２ｋＡ×０．２５秒
二次通電：１８ｋＡ×０．１７秒
冷却時間：０．５秒
【００８１】
図１０（ａ）（ｂ）（ｃ）は、上記製造方法による鋼製品の接合部の組織写真を示したものであり、それぞれ上段に全体写真を、下段に部分の拡大写真を示す。各写真において、接合線の左側の組織は第一の鋼材を、右側の組織は第二の鋼材をそれぞれ示す。
図１０（ａ）は第二の製造方法（第二の鋼材６として中実軸を使用）、図１０（ｂ）は、第二の製造方法（第二の鋼材６として中空軸を使用）、図１０（ｃ）は第一の製造方法（第二の鋼材６として中空軸を使用）によるものである。
上記組織写真より、図１０（ｃ）の第一の製造方法による鋼製品は、接合部に上記フェライト及び炭化物析出組織が析出されている。また、図１０（ａ）（ｂ）の第二の製造方法による鋼製品には、接合部に焼入れによりマルテンサイト組織が形成されている。
【００８２】
表１は、上記せん断剥離強度試験の結果を示したものである。表中、（ａ）は第二の製造方法（第二の鋼材６として中実軸を使用）、（ｂ）は、第二の製造方法（第二の鋼材６として中空軸を使用）、（ｃ）は第一の製造方法（第二の鋼材６として中空軸を使用）によるものである。ここで変形量とは、せん断剥離試験において変形開始から最高接合強度までの変形量（ｍｍ）を表したものである。
【００８３】
【表１】
2012147439.tif 000003
【００８４】
表１に示す試験結果より、二次通電による熱処理を行った鋼製品は、二次通電を行わない鋼製品に比べて、せん断剥離強度が高くなると同時に変形量も大きく向上している。これの結果から二次通電による熱処理を行った鋼製品１の接合部２は、強度と靭性だけでなく、延性に優れた組織が生成されていることがわかる。
【００８５】
次に、せん断剥離強度のバラツキ（製品の均一性）に関する試験を行ったのでその結果について説明する。
表２は、一次通電のみの上記第二の製造方法、及び一次と二次通電による上記第一の製造方法につき、それぞれ鋼製品を複数（ここでは６つ）製造し、各鋼製品の試験結果を示したものである。
【００８６】
試験条件は以下の通りである。
接合部の寸法
第一の鋼材  板厚：３．２ｍｍ  穴径：１５．８ｍｍ  材質：浸炭処理鋼
第二の鋼材  外径：１６．１ｍｍ  内径：１０．０ｍｍ（中空軸）
材質：炭素鋼（Ｓ２０Ｃ）
接合条件      冷却時間：０．５秒
【００８７】
【表２】
2012147439.tif 000004
【００８８】
上記表２から、一次通電のみの場合には、強度のバラツキが多く見られる。これは、接合部の組織が殆どマルテンサイト組織であるため、延性と靭性に乏しいためである。
これに対して、上記二次通電を行ったものは強度のバラツキが殆んど生じていない。これは、接合部の組織が延性と靭性を有するネット状組織に囲まれたマルテンサイト組織となっているためである。この結果、製品の品質も安定していることを示している。
これらのことから、上記二次通電を行ったものは、強度と靭性の両者を併せ持つ優れた性能を持つ組織であることに加えて、製品品質の均一化にも貢献する。
【００８９】
図１１は、鋼製品の接合部近傍における硬度の分布（接合部近傍）を測定したものである。この測定は、上記第一の製造方法（二次通電有り）による鋼製品と上記第二の製造方法（二次通電無し）による鋼製品について行った。またこの測定では、第一の鋼材４は浸炭浸窒処理をした鋼材（ＳＰＨＣ）を用い、第二の鋼材６は炭素鋼（Ｓ２０Ｃ）を用いた。第一の鋼材４（プレート）は板厚３．２ｍｍであり、第二の鋼材６（シャフト）は外径（φ）１１．５ｍｍである。他の試験条件は上記表１に係る条件と同じである。
【００９０】
測定ポイントは、鋼製品１の接合部２の境界（０．０ｍｍ）を中心に、第二の鋼材側（右方向）へ２．０ｍｍまでの十数ポイントにおける硬度（Ｈｖ）、第一の鋼材側（左方向）へ２．０ｍｍまでの十数ポイントにおける硬度（Ｈｖ）を測定したものである。
【００９１】
上記測定結果より、二次通電の無い場合には硬度は高くなる。これは、接合部にマルテンサイト焼入れ組織が生成されているためである。
一方、二次通電を行なった場合は、硬度は上記二次通電の無い場合より少し低下しているが、これは一般的な焼き戻しによるトルースタイト組織を析出した状態の硬度（点線で表示）よりも硬度は高くなっている。
これからすれば、この実施の形態に係る鋼製品１（フェライト及び炭化物析出組織）によれば、一般的な焼き戻しによる組織よりも硬度が高く強度的にも優れた組織であることを示している。
【００９２】
次に、上記第一の製造方法における一次通電と二次通電との間の上記冷却時間について、せん断剥離強度に及ぼす冷却時間の影響に関する試験を行ったので、その結果について説明する。
ここでは、第一の製造方法において冷却時間を変えて鋼製品を製造し、各冷却時間により製造した鋼製品のせん断剥離強度を測定した。
【００９３】
試験条件は以下の通りである。
接合部の寸法
第一の鋼材  板厚：３．２ｍｍ  穴径：１７．０ｍｍ  材質：浸炭処理鋼（ＳＰＨＣ）
第二の鋼材  外径：１７．４ｍｍ  内径：１０．７ｍｍ  材質：炭素鋼（Ｓ２０Ｃ）
接合条件      一次通電：２２ｋＡ×０．２５秒
二次通電：１８ｋＡ×０．１７秒
【００９４】
図１２は、上記冷却時間を変えた場合の、各冷却時間（０．０１秒〜１０．０秒）と、その冷却時間により製造した鋼製品のせん断剥離強度（ｋＮ）との関係をグラフに示したものである。
またここでは、二次通電を行わない鋼製品についても、同様のせん断剥離強度試験を行った。
【００９５】
先ず、グラフに示すように、二次通電による熱処理を行った鋼製品は、何れの冷却時間により製造したものであっても、二次通電を行わない場合のせん断剥離強度（１７．１ｋＮ）を上回っており、二次通電の効果が得られている。
また、上記冷却時間が２秒以内であれば、せん断剥離強度は高く（２５．０ｋＮ）強度的には良好であり、このため鋼製品の接合部には、上記マルテンサイトの粒界にフェライト及び炭化物析出組織が生成されているものと考えられる。
【００９６】
この冷却時間が２秒を越えると、せん断剥離強度は２２ｋＮ以下となり、二次通電による熱処理の効果が十分得られていない。
これは、上記一次通電後の冷却時間が２秒を超えるような場合には、温度低下により接合部の電気抵抗が低下するため、二次通電を行っても温度の上昇は低く、この場合の冷却曲線は、二次通電のない曲線形態とあまり変わらなく、またＰｓ線上を通過することもないためと考えられる。
【００９７】
特に、上記冷却時間が１．５秒以内であればせん断剥離強度は十分高く（２５．０ｋＮ〜３０．０ｋＮ前後）強度的には優れている。さらに、冷却時間が０．５〜１．５秒の範囲では、せん断剥離強度が高く（３０．０ｋＮ前後）、このため鋼製品の接合部には、上記フェライト及び炭化物析出組織の析出程度が著しいものと考えられ有効である。これらの結果は、表１の結果からしても、延性、靭性の向上をともなうものである。
【００９８】
なお、参考資料によれば、「炭素当量０．２％以上の鋼材の場合、溶接部に焼が入り硬化する。…焼戻し処理は溶接通電後の冷却時間を十分に与え、マルテンサイト変態を完了させないと焼戻し効果が少ない」とあり、事例として焼戻し処理をするために最適な冷却時間を４秒（板厚３．２ｍｍの場合）としており（溶接全書「抵抗溶接」、産報出版Ｐ７０〜７２）、本発明のように、炭素当量が高い場合は、冷却時間は長めにするのが一般的であり、本発明のように冷却時間を短くすることは殆ど事例がない。
【００９９】
また、上記第一の製造方法における上記一次通電の電流値と二次通電の電流値は、通常、一次電流値＞二次電流値としている。
これは、一次通電により接合部近傍の金属組織の温度は上昇して電気抵抗が大きくなり、このため二次電流値は小さくても電気抵抗熱は十分に得られるためである。
【０１００】
次に、上記第一の製造方法に関し、一次通電による鋼材の接合部近傍の温度の高低とせん断剥離強度との関係を調べたので、その試験結果について説明する。なお、ここでの試験は一次通電の温度に関するものであるため、二次通電は行っていない。
表３は、一次通電の電流値、接合部の温度計測値、接合品のせん断剥離強度などの試験結果を示したものである。
【０１０１】
試験条件は以下の通りである。
接合部の寸法
第一の鋼材  板厚：３．２ｍｍ  穴径：φ１７．２ｍｍ  材質：ＳＰＨＣ浸炭処理材
第二の鋼材  外径：φ１７．５ｍｍ  内径：φ１０．５ｍｍ  材質：Ｓ２０Ｃ
圧入代：０．３ｍｍ
温度測定位置：接合部から約０．５ｍｍ離れた位置で、かつ第一の鋼材の中心部の位置に熱電対を配置して測定。
接合条件      一次電流値を１６〜２１ＫＡ×０．２５秒に変化
【０１０２】
【表３】
2012147439.tif 000005
【０１０３】
上記表３から、一次通電量が２０ｋＡを越えるあたりから接合部の剥離強度は飽和状態に至っていることがわかる。この時の接合部近傍の温度は７１０℃であり、これは浸炭部のオーステナイト化温度である約７３０℃に近い温度であり、この浸炭部の組織は、同等の鋼製品（図１０（ａ）（ｂ））に見られるようにマルテンサイトに変態している。従って、実際の温度は７３０℃以上になったと推定できる。
【０１０４】
また接合後のＳ２０Ｃ材は、一部マルテンサイト化している。炭素量０．２％のＳ２０Ｃ材は、その一部にマルテンサイト変態が生じていることは、この部分が約８２０℃以上の高温に至っていたことを示している。
上記接合部の温度データは、接合線から約０．５ｍｍの位置で熱電対により測定した結果である。なお、接合部の加熱は１秒以下という短時間の加熱時間であるから、熱電対による温度測定が実際の温度に十分に追随できなかったと思われ、実際にはより高めの温度であったことが推測できる。
【０１０５】
また、一次電流値２０ｋＡの場合、接合部に微細フェライトと炭化物によるネット状析出物が存在するマルテンサイト組織を確認できた。これから、接合部の組織をオーステナイト化するために一次通電による接合部の温度は、オーステナイト状態に加熱し得るＡ3又はＡ1変態点以上は必要である。
【０１０６】
次に、第二の鋼材６に炭素鋼としてＳ３５Ｃ、及びＳ４５Ｃを用いて製造した鋼製品について説明する。第一の鋼材４には浸炭処理鋼を用いた。
また、この鋼製品は、二次通電の有無が炭素量にどのような影響を与えるかを調べるため、第一の製造方法（二次通電による熱処理有り）及び第二の製造方法（二次通電無し）により製造した。
なお、試験条件は、上記表２（中空軸＋二次通電）に係る試験と同様である。
図１３は、上記鋼製品の接合部近傍における第二の鋼材６としてＳ３５Ｃ及びＳ４５Ｃの組織写真を、二次通電なし及びありについて示したものである。
【０１０７】
上記組織写真によれば、何れ（Ｓ３５Ｃ，Ｓ４５Ｃ）についても、二次通電による熱処理を行なった場合には、上記フェライト及び炭化物析出組織が生成されていることがわかる。また、両者（Ｓ３５Ｃ，Ｓ４５Ｃ）とも二次通電を行なわない場合には、上記フェライト及び炭化物析出組織は見られない。
【０１０８】
また、炭素鋼Ｓ４５Ｃ（炭素量０．４２〜０．４８％）の方が、炭素鋼Ｓ３５Ｃ（炭素量０．３２〜０．３８％）よりも、上記フェライト及び炭化物析出組織の生成がより顕著である。
上記炭素鋼Ｓ３５Ｃの場合、上記フェライト及び炭化物析出組織が析出されており、また上述したように炭素鋼Ｓ２０Ｃ（炭素量０．１８〜０．２３％）でも上記フェライト及び炭化物析出組織が少し見られる。
【０１０９】
これから、鋼製品（接合部）に上記フェライト及び炭化物析出組織を析出させるためには、炭素量０．１８％以上、好ましくは炭素量０．３２％（Ｓ３５Ｃ相当）以上必要である。また、浸炭（浸窒）処理鋼については上述したように、上記フェライト及び炭化物析出組織の析出が見られる。
また、炭素鋼の炭素量が１．２％（過共析鋼）を超えると溶接割れが生じ易い問題がある。炭素量が０．９％以内であれば、溶接割れ発生の恐れは少ない。
これから、鋼製品の材料として、第一の鋼材４及び第二の鋼材６の一方或いは双方に、炭素鋼（炭素量０．１８〜１．２％（好ましくは０．３２〜０．９％））或いは浸炭処理鋼、浸炭浸窒処理鋼を使用することにより、接合部に上記フェライト及び炭化物析出組織が生成される。
【０１１０】
上記製造方法及び鋼製品は、自動車、オートバイ、産業用機械などの要素部品及びその製造に用いることができ、例えばトランスミッションのコントロールレバーコンポーネント、シフトレバーコンポーネント、スプロケット、ギヤ（シャフト付）等、第一の鋼材に第二の鋼材を接合した形態の部品、或いはエンジンの部品及びその製造に好適である。
【符号の説明】
【０１１１】
１  鋼製品
２  接合部
４  第一の鋼材
５  孔部
６  第二の鋼材
【図１】
2012147439.tif 000006
【図２】
2012147439.tif 000007
【図３】
2012147439.tif 000008
【図８】
2012147439.tif 000009
【図９】
2012147439.tif 000010
【図１１】
2012147439.tif 000011
【図１２】
2012147439.tif 000012
【図４】
2012147439.tif 000013
【図５】
2012147439.tif 000014
【図６】
2012147439.tif 000015
【図７】
2012147439.tif 000016
【図１０】
2012147439.tif 000017
【図１３】
2012147439.tif 000018
【図１４】
2012147439.tif 000019
【手続補正書】
【提出日】平成25年2月5日(2013.2.5)
【手続補正１】
【補正対象書類名】特許請求の範囲
【補正対象項目名】全文
【補正方法】変更
【補正の内容】
【特許請求の範囲】
【請求項１】
オーステナイト粒界に、微細なフェライトとセメンタイトなどの炭化物とが分かれて析出し、かつ上記炭化物と比べて上記フェライトが大部分を占め、さらに上記フェライトと上記炭化物とがそれぞれ塊状となってネット状に粒界に析出し、生地にはこれら析出物に囲まれたマルテンサイトが存在する組織を有することを特徴とする鋼製品。
【請求項２】
オーステナイト粒界に、微細なフェライトとセメンタイトなどの炭化物とが分かれて析出し、かつ上記炭化物と比べて上記フェライトが大部分を占め、さらに上記フェライトと上記炭化物とがそれぞれ塊状となってネット状に粒界に析出し、生地にはこれら析出物に囲まれたマルテンサイトが存在する組織を鋼材同士の接合部に有することを特徴とする鋼製品。
【請求項３】
鋼材又は鋼材の一部を、一次通電による抵抗熱によりＡ３又はＡ１変態点以上に急速加熱した後、２秒以内の冷却時間をおき、この後二次通電による再加熱を行って温度を連続冷却線図のパーライト析出線以上の温度に上昇又は保持させた後、冷却曲線が連続冷却変態に係るパーライト析出線上を通過し、さらにマルテンサイト変態点を通過して冷却することを特徴とする請求項１又は２記載の鋼製品の製造方法。
【請求項４】
第一の鋼材と第二の鋼材との接合部を、一次通電による抵抗熱によりＡ３又はＡ１変態点以上に急速加熱して固相拡散接合を行った後、２秒以内の冷却時間をおき、この後上記接合部に二次通電による再加熱を行って温度を連続冷却線図のパーライト析出線以上の温度に上昇又は保持させた後、冷却曲線が連続冷却変態に係るパーライト析出線上を通過し、さらにマルテンサイト変態点を通過して冷却することにより、
微細なフェライト及びセメンタイトなどの炭化物がネット状に粒界に析出したマルテンサイト組織を上記接合部に有する鋼製品を得ることを特徴とする鋼製品の製造方法。
【請求項５】
第一の鋼材の孔部内に第二の鋼材を所定の圧力で押圧するとともに、これら両鋼材間に一次通電を行って両鋼材の接合部をＡ３又はＡ１変態点以上に急速加熱し、上記両鋼材の接合部を軟化させて上記第二の鋼材を上記第一の鋼材の孔部に圧入して固相拡散接合を行った後、２秒以内の冷却時間をおき、この後上記接合部に二次通電による再加熱を行って温度を連続冷却線図のパーライト析出線以上の温度に上昇又は保持させた後、冷却曲線が連続冷却変態に係るパーライト析出線上を通過し、さらにマルテンサイト変態点を通過して冷却することにより、
微細なフェライト及びセメンタイトなどの炭化物がネット状に粒界に析出したマルテンサイト組織を上記接合部に有する鋼製品を得ることを特徴とする鋼製品の製造方法。
【請求項６】
上記鋼材として、炭素量０．１８〜１．２％の鋼材又は浸炭処理をした鋼材を用いたことを特徴とする請求項３乃至５の何れかに記載の鋼製品の製造方法。
【請求項７】
上記冷却時間を１．５秒以内としたことを特徴とする請求項３乃至６の何れかに記載の鋼製品の製造方法。
【手続補正書】
【提出日】平成26年6月4日(2014.6.4)
【手続補正２】
【補正対象書類名】明細書
【補正対象項目名】０００１
【補正方法】変更
【補正の内容】
【０００１】
本発明は、微細フェライト及セメンタイトなどの炭化物粒界析出型マルテンサイト組織を有する鋼製品の製造方法に関する。
【手続補正３】
【補正対象書類名】明細書
【補正対象項目名】０００８
【補正方法】変更
【補正の内容】
【０００８】
本発明は、上記問題点に鑑みてなされたものであり、熱処理の信頼性に優れ、高い靭性及び高い強度、硬度を有する組織である微細フェライト及び鉄炭化物がネット状に粒界に析出したマルテンサイト組織を有する鋼製品の製造方法を提供することを目的とする。
【手続補正４】
【補正対象書類名】特許請求の範囲
【補正対象項目名】全文
【補正方法】変更
【補正の内容】
【特許請求の範囲】
【請求項１】
第一及び第二の鋼材として、炭素量０．１８〜１．２％の鋼材又は浸炭処理をした鋼材を用い、上記第一の鋼材と上記第二の鋼材との接合部を、一次通電による抵抗熱によりＡ3又はＡ1変態点以上に急速加熱して固相拡散接合を行った後、２秒以内の冷却時間をおき、この後上記接合部に二次通電による再加熱を行って温度を連続冷却線図のパーライト析出線以上の温度に上昇又は保持させた後、そのままの冷却により冷却曲線が連続冷却変態に係るパーライト析出線上を通過し、さらにマルテンサイト変態点を通過して冷却することにより、
オーステナイト粒界に、微細なフェライトと鉄炭化物とが分かれて析出し、かつ上記鉄炭化物と比べて上記フェライトが大部分を占め、さらに上記フェライトと上記鉄炭化物とがそれぞれ塊状となってネット状に粒界に析出し、生地にはこれら析出物に囲まれたマルテンサイトが存在する組織を上記接合部に有する鋼製品を得ることを特徴とする鋼製品の製造方法。
【請求項２】
第一及び第二の鋼材として、炭素量０．１８〜１．２％の鋼材又は浸炭処理をした鋼材を用い、上記第一の鋼材の孔部内に上記第二の鋼材を所定の圧力で押圧するとともに、これら両鋼材間に一次通電を行って両鋼材の接合部をＡ3又はＡ1変態点以上に急速加熱し、上記両鋼材の接合部を軟化させて上記第二の鋼材を上記第一の鋼材の孔部に圧入して固相拡散接合を行った後、２秒以内の冷却時間をおき、この後上記接合部に二次通電による再加熱を行って温度を連続冷却線図のパーライト析出線以上の温度に上昇又は保持させた後、そのままの冷却により冷却曲線が連続冷却変態に係るパーライト析出線上を通過し、さらにマルテンサイト変態点を通過して冷却することにより、
オーステナイト粒界に、微細なフェライトと鉄炭化物とが分かれて析出し、かつ上記鉄炭化物と比べて上記フェライトが大部分を占め、さらに上記フェライトと上記鉄炭化物とがそれぞれ塊状となってネット状に粒界に析出し、生地にはこれら析出物に囲まれたマルテンサイトが存在する組織を上記接合部に有する鋼製品を得ることを特徴とする鋼製品の製造方法。
【請求項３】
上記冷却時間を１．５秒以内としたことを特徴とする請求項１又は２記載の鋼製品の製造方法。
【国際調査報告】
2012147439.tif 000020
2012147439.tif 000021